СПОСОБ НАНЕСЕНИЯ ПОКРЫТИЯ НА ТРУБУ, ИМЕЮЩУЮ ВАЛИК СВАРНОГО ШВА

1. Способ нанесения покрытия на трубу, имеющую выпуклый валик сварного шва на ее внешней окружности, где указанный валик сварного шва выступает над внешней окружностью трубы, включающий стадии:
нанесения отверждающейся полимерной смолы на указанную трубу и обеспечение прикрепления указанной отверждающейся полимерной смолы к трубе для образования отвержденного или частично отвержденного полимерного слоя на ней;
нанесения, пока труба горячая, порошковой формы клеевой композиции на указанную трубу, имеющую отвержденный или частично отвержденный полимерный слой, при условиях, обеспечивающих расплавление клеевой композиции в сплошную пленку и прикрепление к отвержденному или частично отвержденному полимерному слою;
нанесения, пока труба горячая, порошковой формы полиолефина на указанную трубу, имеющую слой клеевой композиции, при условиях, обеспечивающих расплавление порошка полиолефина в сплошную пленку и прикрепление к слою клеевой композиции для образования на трубе полиолефинового покрытия на основе порошка;
охлаждения трубы изнутри на стадии, следующей за образованием указанного полиолефинового покрытия на основе порошка;
нанесения на указанную трубу, имеющую указанное полиолефиновое покрытие на основе порошка, внешней полиолефиновой оболочки, способной прикрепиться к указанному полиолефиновому покрытию на основе порошка, и обеспечение прикрепления указанной полиолефиновой оболочки к указанному полиолефиновому покрытию на основе порошка;
охлаждения трубы до температуры окружающей среды.
2. Способ по п.1, где после охлаждения трубы изнутри, после того как покрытие, непосредственно примыкающее к трубе, было в значительной степени охлаждено, применяют внешнее охлаждение.
3. Способ по п.1, включающий нагревание трубы после указанной стадии охлаждения и перед нанесением указанной внешней полиолефиновой оболочки.
4. Способ по п.1, включающий охлаждение посредством нанесения охлаждающей среды на внешнюю поверхность после нанесения указанной внешней полиолефиновой оболочки.
5. Способ по п.1, в котором клеевая композиция представляет собой смесь отверждающейся полимерной смолы и полиолефинового сополимерного клея.
6. Способ по п.1, в котором клеевая композиция включает полиолефиновый сополимер.
7. Способ по п.1, в котором отверждающаяся полимерная смола представляет собой эпоксидную композицию.
8. Способ по п.1, где указанная порошковая форма полиолефина электростатически заряжена.
9. Способ по п.1, где отношение толщины слоя полиолефинового покрытия на основе порошка к общей толщине слоя эпоксидной смолы и слоя клеевой композиции составляет от 0,5:1 до 5:1.
10. Способ по п.9, где указанное отношение составляет от 1:1 до 4:1.
11. Способ по п.10, где указанное отношение составляет от 1,2:1 до 2:1.
12. Способ нанесения покрытия на трубу, имеющую выпуклый валик сварного шва на ее внешней окружности, где указанный валик сварного шва выступает над внешней окружностью трубы, включающий стадии:
нанесения отверждающейся полимерной смолы на указанную трубу и обеспечение прикрепления указанной отверждающейся полимерной смолы к трубе для образования отвержденного или частично отвержденного полимерного слоя на ней;
нанесения, пока труба горячая, порошковой формы клеевой композиции на указанную трубу, имеющую отвержденный или частично отвержденный полимерный слой, при условиях, обеспечивающих расплавление клеевой композиции в сплошную пленку и присоединение к отвержденному или частично отвержденному полимерному слою;
нанесения, пока труба горячая, порошковой формы полиолефина на указанную трубу, имеющую слой клеевой композиции, при условиях, обеспечивающих расплавление порошка полиолефина в сплошную пленку и прикрепление к слою клеевой композиции для образования на трубе полиолефинового покрытия на основе порошка;
нанесения на указанную трубу, имеющую указанное полиолефиновое покрытие на основе порошка, внешней полиолефиновой оболочки, способной прикрепиться к указанному полиолефиновому покрытию на основе порошка, и обеспечение прикрепления указанной полиолефиновой оболочки к указанному полиолефиновому покрытию на основе порошка;
охлаждения трубы изнутри или посредством сочетания, в котором начальное охлаждение проводят изнутри трубы, а внешнее охлаждение следует только после того как покрытие, непосредственно примыкающее к трубе, было в значительной степени охлаждено.
13. Способ по п.12, где после охлаждения трубы изнутри, после того как покрытие, непосредственно примыкающее к трубе, в значительной степени охлаждено, применяют внешнее охлаждение.
14. Способ по п.12, в котором клеевая композиция представляет собой смесь отверждающейся полимерной смолы и полиолефинового сополимерного клея.
15. Способ по п.12, в котором клеевая композиция включает полиолефиновый сополимер.
16. Способ по п.12, в котором отверждающаяся полимерная смола представляет собой эпоксидную композицию.
17. Способ по п.12, где указанная порошковая форма полиолефина электростатически заряжена.
18. Способ по п.12, где отношение толщины слоя полиолефинового покрытия на основе порошка к общей толщине слоя эпоксидной смолы и слоя клеевой композиции составляет от 0,5:1 до 5:1.
19. Способ по п.18, где указанное отношение составляет от 1:1 до 4:1.
20. Способ по п.19, где указанное отношение составляет от 1,2:1 до 2:1.